【手続補正書】
【提出日】平成16年5月11日(2004.5.11)
【手続補正１】
【補正対象書類名】明細書
【補正対象項目名】発明の名称
【補正方法】変更
【補正の内容】
【発明の名称】粘着積層体及びその製造方法
【手続補正２】
【補正対象書類名】明細書
【補正対象項目名】特許請求の範囲
【補正方法】変更
【補正の内容】
【特許請求の範囲】
【請求項１】
基材層（Ａ）と粘着剤層（Ｂ）を有する粘着積層体であって、
上記基材層（Ａ）は、単層または多層であり、上記粘着剤層（Ｂ）とは反対側の最外層として形成された球状粒子含有層を含み、
ここで、該球状粒子含有層は、ポリオレフィン樹脂と、該ポリオレフィン樹脂１００重量部に対して０．１〜１０重量部の配合量で分散され、かつ該球状粒子含有層の厚さの０．５倍以上の平均粒子径を有する球状粒子とを含む層であり、
上記粘着剤層（Ｂ）は、ビニル結合含量が５０〜９０％の共役ジエン化合物を主体とする重合体の共役ジエン部分の二重結合が８０％以上飽和された水添ジエン系重合体からなることを特徴とする粘着積層体。
【請求項２】
上記水添ジエン系重合体が、共役ジエン化合物の単独重合体、共役ジエン化合物と芳香族ビニル化合物のランダム共重合体、芳香族ビニル化合物の重合体ブロックと共役ジエン化合物の重合体ブロックからなるブロック共重合体、芳香族ビニル化合物の重合体ブロックと共役ジエン化合物／芳香族ビニル化合物のランダム共重合体ブロックからなるブロック共重合体、共役ジエン化合物の重合体ブロックと共役ジエン化合物／芳香族ビニル化合物の共重合体ブロックからなるブロック共重合体、共役ジエン化合物の重合体ブロックと芳香族ビニル化合物と共役ジエン化合物からなり芳香族ビニル化合物が漸増するテーパー状ブロックからなるブロック共重合体、共役ジエン化合物／芳香族ビニル化合物のランダム共重合体ブロックと芳香族ビニル化合物と共役ジエン化合物からなり芳香族ビニル化合物が漸増するテーパー状ブロックからなるブロック共重合体、および１，２−ビニル結合が３０％以下のポリブタジエンブロックと共役ジエン化合物の重合体ブロックからなるブロック共重合体からなる群より選ばれる少なくとも１種のジエン系重合体の水素添加物である請求項１に記載の粘着積層体。
【請求項３】
上記ポリオレフィン樹脂が、ポリエチレン、ポリプロピレン、ポリブテン−１、ポリ４−メチルペンテン−１からなる群より選ばれる少なくとも１種である請求項１又は２に記載の粘着積層体。
【請求項４】
上記粘着剤層（Ｂ）が、脂肪族炭化水素樹脂、テルペン樹脂、クマロン−インデン樹脂、芳香族炭化水素樹脂、ロジン樹脂、およびフェノール系樹脂からなる群より選ばれる少なくとも１種を含有する請求項１〜３のいずれか１項に記載の粘着積層体。
【請求項５】
上記粘着積層体の厚さが１０μｍ以上である請求項１〜４のいずれか１項に記載の粘着積層体。
【請求項６】
請求項１〜５のいずれか１項に記載の粘着積層体の製造方法であって、上記粘着剤層（Ｂ）を押出成形により基材層（Ａ）に積層することを特徴とする粘着積層体の製造方法。
【手続補正３】
【補正対象書類名】明細書
【補正対象項目名】０００４
【補正方法】変更
【補正の内容】
【０００４】
即ち本発明は、基材層（Ａ）と粘着剤層（Ｂ）を有する粘着積層体であって、上記基材層（Ａ）は、単層または多層であり、上記粘着剤層（Ｂ）とは反対側の最外層として形成された球状粒子含有層を含み、ここで、該球状粒子含有層は、ポリオレフィン樹脂と、該ポリオレフィン樹脂１００重量部に対して０．１〜１０重量部の配合量で分散され、かつ該球状粒子含有層の厚さの０．５倍以上の平均粒子径を有する球状粒子とを含む層であり、上記粘着剤層（Ｂ）は、ビニル結合含量が５０〜９０％の共役ジエン化合物を主体とする重合体の共役ジエン部分の二重結合が８０％以上飽和された水添ジエン系重合体からなることを特徴とする粘着積層体を提供するものである。
【手続補正４】
【補正対象書類名】明細書
【補正対象項目名】０００５
【補正方法】変更
【補正の内容】
【０００５】
また本発明は前記の粘着剤層を押出成形により基材層に積層することを特徴とする粘着積層体の製造方法を提供するものである。以下、本発明について詳細に説明する。
【手続補正５】
【補正対象書類名】明細書
【補正対象項目名】０００７
【補正方法】変更
【補正の内容】
【０００７】
オレフィン樹脂の好ましい共重合成分としては、例えばエチレン（主たるモノマーがエチレンの場合は除く）をはじめ、プロピレン（主たるモノマーがプロピレンの場合は除く）、ブテン−１（主たるモノマーがブテン−１である場合は除く）、ペンテン−１、ヘキセン−１、ヘプテン−１、オクテン−１などの直鎖状α−オレフィン、４−メチルペンテン−１（主たるモノマーが４−メチルペンテン−１の場合は除く）、２−メチルプロペン−１、３−メチルペンテン−１、５−メチルヘキセン−１、４−メチルヘキセン−１、４，４−ジメチルペンテン−１などの分岐状α−オレフィン、アクリル酸、メタクリル酸、エタクリル酸、クロトン酸などのモノカルボン酸、マレイン酸、フマル酸、イタコン酸、シトラコン酸などのジカルボン酸やそのモノエステル、メチルメタクリレート、メチルアクリレート、エチルアクリレートなどのアクリル酸またはメタクリル酸エステル、酢酸ビニルや、プロピオン酸ビニルなどの飽和カルボン酸のビニルエステル、スチレン、α−スチレン、ｐ−メチルスチレンなどの芳香族ビニル化合物、無水マレイン酸、無水イタコン酸、無水シトラコン酸、無水アコニット酸などの酸無水物、アクリロニトリルやメタクリロニトリルなどのα，β−不飽和ニトリル、１，４−ヘキサジエン、ジシクロペンタジエン、エチリデンノルボルネンなどのジエンモノマーさらにアクリルアミド、メタクリルアミド、マレイミドなどが用いられる。これらの共重合可能なモノマーは単独で、あるいは２種以上を組み合わせて用いてもよい。これらを共重合した場合の共重合体の様式については特に制限はなく、例えばランダム型、ブロック型、グラフト型、これらの混合型などいずれであってもよい。これら共重合成分の量としては好ましくは３０％以下、より好ましくは２０％以下である。これらポリオレフィン樹脂は、単独で用いても良く、また２種以上を組み合わせて用いても良い。
【手続補正６】
【補正対象書類名】明細書
【補正対象項目名】０００８
【補正方法】変更
【補正の内容】
【０００８】
（イ）ポリオレフィン樹脂と共に用いられる、球状粒子含有層の厚みの０．５倍以上の平均粒子径を有する球状粒子（ロ）としては、球状粒子の材質には特に制限はなく、例えばシリカバルーン等の中空球状粒子、セラミックス等の無機球状粒子、架橋ポリメタクリル酸メチル等の高分子球状粒子が挙げられる。これらは単独で用いても良く、また２種以上を組み合わせて用いても良い。球状粒子の平均粒子径は球状粒子含有層の厚さの０．５倍以上であればよいが、表面外観の点から好ましくは０．５〜１．５倍である。球状粒子の添加量としては、ポリオレフィン樹脂１００重量部に対して０．１〜１０重量部が好ましく、さらに好ましくは０．５〜７重量部である。
【手続補正７】
【補正対象書類名】明細書
【補正対象項目名】０００９
【補正方法】変更
【補正の内容】
【０００９】
本発明は球状粒子を使用することが特徴である。球状粒子でなく不定形粒子の場合、粘着積層体の表面外観及びロール状の粘着積層体を巻き戻して広げるときの作業性が悪くなる問題がある。本発明の粘着積層体の基材層（Ａ）は、ポリオレフィン樹脂と球状粒子含有層の厚さの０．５倍以上の平均粒子径を有する球状粒子からなる球状粒子含有層が、粘着剤層（Ｂ）と反対の最外層にあれば、単層もしくは、２層以上の多層から構成されても良い。また基材層に、本発明の特徴を本質的に損なわない範囲で、必要に応じて有機系抗菌剤、無機系抗菌剤、防カビ剤、帯電防止剤、酸化防止剤、滑剤、防曇剤、着色剤、紫外線吸収剤、紫外線安定剤等の公知の添加剤を配合することもできる。
【手続補正８】
【補正対象書類名】明細書
【補正対象項目名】００１０
【補正方法】変更
【補正の内容】
【００１０】
本発明の粘着剤層（Ｂ）に用いられる水添ジエン系重合体としては、例えば、共役ジエン化合物の単独重合体、共役ジエン化合物と芳香族ビニル化合物のランダム共重合体、芳香族ビニル化合物の重合体ブロックと共役ジエン化合物の重合体ブロックからなるブロック共重合体、芳香族ビニル化合物の重合体ブロックと共役ジエン化合物／芳香族ビニル化合物のランダム共重合体ブロックからなるブロック共重合体、共役ジエン化合物の重合体ブロックと共役ジエン化合物／芳香族ビニル化合物の共重合体ブロックからなるブロック共重合体、共役ジエン化合物の重合体ブロックと芳香族ビニル化合物と共役ジエン化合物からなり芳香族ビニル化合物が漸増するテーパー状ブロックからなるブロック共重合体、共役ジエン化合物／芳香族ビニル化合物のランダム共重合体ブロックと芳香族ビニル化合物と共役ジエン化合物からなり芳香族ビニル化合物が漸増するテーパー状ブロックからなるブロック共重合体、１，２−ビニル結合が３０％以下のポリブタジエンブロックと共役ジエン化合物の重合体ブロックからなるブロック共重合体などのジエン系重合体（以下、「水添前重合体」ともいう）の水素添加物などがあげられる。また、本発明の水添ジエン系重合体は、官能基で変性されていてもよく、酸無水物基、カルボキシル基、ヒドロキシル基、アミノ基、イソシアネート基、およびエポキシ基から選ばれた少なくとも１種の官能基を有する官能基変性体を用いることもできる。水添前重合体を構成する共役ジエン化合物／芳香族ビニル化合物の割合は、本発明においては特に限定されるものではないが、好ましくは１００／０〜４０／６０（重量比、以下同じ）、さらに好ましくは９３／７〜５０／５０である。
【手続補正９】
【補正対象書類名】明細書
【補正対象項目名】００１１
【補正方法】変更
【補正の内容】
【００１１】
ここで、水添ジエン系重合体成分に用いられる共役ジエン化合物としては、１，３−ブタジエン、イソプレン、２，３−ジメチル−１，３−ブタジエン、１，３−ペンタジエン、２−メチル−１，３−ペンタジエン、１，３−ヘキサジエン、４，５−ジエチル−１，３−オクタジエン、３−ブチル−１，３−オクタジエン、クロロプレンなどが挙げられるが、工業的に利用でき、また物性の優れた水添ジエン系重合体を得るには、１，３−ブタジエン、イソプレン、１，３−ペンタジエンが好ましく、１，３−ブタジエン、イソプレンが特に好ましい。また芳香族ビニル化合物としては、スチレン、α−メチルスチレン、ｐ−メチルスチレン、ｔ−ブチルスチレン、ジビニルベンゼン、Ｎ，Ｎ−ジメチル−ｐ−アミノエチルスチレン、Ｎ，Ｎ−ジエチル−ｐ−アミノエチルスチレン、ビニルピリジンなどが挙げられ、スチレン、α−メチルスチレンが好ましい。
【手続補正１０】
【補正対象書類名】明細書
【補正対象項目名】００１６
【補正方法】変更
【補正の内容】
【００１６】
本発明に用いられる水添ジエン系重合体において、共役ジエン部分中の１，２−および３，４−ビニル結合の割合は、５０〜９０％、好ましくは６０〜９０％、さらに好ましくは６５〜８５％である。共役ジエン部分中の１，２−および３，４−ビニル結合の割合が５０％未満の場合、粘着性が低下し好ましくない。
【手続補正１１】
【補正対象書類名】明細書
【補正対象項目名】００１８
【補正方法】変更
【補正の内容】
【００１８】
本発明の水添ジエン系重合体からなる粘着剤層には本発明の特徴を本質的に損なわない範囲で、必要に応じて燐酸エステル化合物、粘着付与樹脂、オレフィン樹脂、ゴム質重合体、帯電防止剤、酸化防止剤、滑剤、防曇剤、着色剤、紫外線吸収剤、紫外線安定剤等の公知の添加剤を配合することもできる。
このうち、燐酸エステル化合物としては燐酸エステルおよびその誘導体を好適に使用することができる。燐酸エステル化合物としては、例えば、燐酸エステル、燐酸エステル塩、アルキル型燐酸エステル、アルキル型燐酸エステル塩、アルキルエーテル型燐酸エステル、アルキルエーテル型燐酸エステル塩、アルキルフェノール型燐酸エステル、アルキルフェノール型燐酸エステル塩、アルキルフェノールエーテル型燐酸エステル、アルキルフェノールエーテル型燐酸エステル塩、高級アルコール燐酸エステル、高級アルコール燐酸エステル塩等が挙げられる。
中でも、アルキル型燐酸エステル、アルキル型燐酸エステル塩、アルキルエーテル型燐酸エステル、アルキルエーテル型燐酸エステル塩が好ましい。例えばアルキル型燐酸エステルとしてはラウリル燐酸エステル、アルキル型燐酸エステル塩としてはオクチル燐酸エステルカリウム塩、ラウリル燐酸エステルカリウム塩、ステアリル燐酸エステルカリウム塩、ラウリル燐酸エステルナトリウム塩、アルキルエーテル型燐酸エステルとしてはラウリルエーテル燐酸エステル、ステアリルエーテル燐酸エステル、アルキルエーテル型燐酸エステル塩としてはラウリルエーテル燐酸エステルカリウム塩、ステアリルエーテル燐酸エステルカリウム塩等が挙げられるが、これらに限られるものではない。
また、燐酸エステル化合物としてはモノエステル型、ジエステル型、トリエステル型が挙げられ、単独でまたは２種以上を混合して使用することができる。
燐酸エステル化合物の添加量は、水添ジエン系重合体１００重量部に対し、０．０１〜１０重量部、好ましくは０．１〜５重量部である。０．０１重量部未満では、長期貼り付け後の粘着力の上昇が著しく、剥離性が低下する場合がある。１０重量部を越えると剥離の際被着体に糊残りを生じて好ましくない。
【手続補正１２】
【補正対象書類名】明細書
【補正対象項目名】００１９
【補正方法】変更
【補正の内容】
【００１９】
粘着付与樹脂（粘着付与剤）としては、水添ジエン系重合体と相溶し、粘着力が向上するものが好ましく、例えば脂肪族炭化水素樹脂、テルペン樹脂、クマロン−インデン樹脂、芳香族炭化水素樹脂、ロジン樹脂、フェノール系樹脂などが好適に用いられる。
オレフィン樹脂としては、水添ジエン系重合体と相溶するものが好ましく、例えば、ポリエチレン、ポリプロピレン、ポリブテン−１、ポリ４−メチルペンテン−１などが好適に用いられる。
ゴム質重合体としては、例えばＥＢＭ（エチレン−ブテン共重合体）、ＥＶＡ、ＥＰＭ、ＥＰＤＭ、メタロセン系重合触媒によって得られるエチレン系共重合体などが好適に用いられる。
【手続補正１３】
【補正対象書類名】明細書
【補正対象項目名】００２０
【補正方法】変更
【補正の内容】
【００２０】
安定剤としては、ヒンダードフェノール系、フォスファイト系などの酸化防止剤、ベンゾトリアゾール系、ベンゾフェノン系、サリチル酸エステル系などの紫外線吸収剤、ヒンダードアミン系などの光安定剤が好適に使用される。また、必要に応じて、タルク、シリカ、炭酸カルシウムなどの無機フィラー、炭素繊維、アミド繊維などの有機フィラーを含有しても良い。
【手続補正１４】
【補正対象書類名】明細書
【補正対象項目名】００２１
【補正方法】変更
【補正の内容】
【００２１】
本発明の球状粒子含有層のオレフィン樹脂と球状粒子含有層の厚さの０．５倍以上の平均粒子径を有する球状粒子の混合は、例えばバンバリーミキサー、ロールミル、押出し成型機等の混合機を用いて行うことができるが、押出し成形機中で溶融混練りすることが好ましい。
【手続補正１５】
【補正対象書類名】明細書
【補正対象項目名】００２２
【補正方法】変更
【補正の内容】
【００２２】
本発明の粘着積層体の製造は、例えば次のようにして行われる。（ａ）基材層上に押出機を用いて押し出した粘着剤層を熱貼合する方法、（ｂ）共押出しタイプのインフレーション成形機やＴダイ押出し成形機により直接積層成形する方法、（ｃ）例えば前記（ａ）の方法で基材層の一方の面に粘着剤層を押出しラミネートする方法、等の公知の方法で積層して製造することができる。
前記（ｂ）の方法に使用される押出し成形機のダイスは、マルチマニホールドタイプまたはフィードブロックタイプの何れでもよい。前記（ｂ）の方法では、基材層の一方の面に粘着剤層を積層する２層共押出し法、基材層を構成する最外層（球状粒子含有層とは反対側の層）の面に粘着剤層を積層する３層共押出し法のほか、４層以上の多層押出し法を採用することができる。
本発明の粘着積層体は、基材層の一方の面に粘着剤層が積層されているが、基材層が２層以上の層を積層してなる場合、各層は同一でも異なってもよく、また基材層の一方の面に、粘着剤層を２層以上積層することもできる。
本発明の粘着積層体の厚さは、粘着積層体の所望の特性や用途に応じて適宜選択されるが、成形性および強度の観点から、１０μｍ以上であることが好ましく、より好ましくは２０μｍ以上である。
【手続補正１６】
【補正対象書類名】明細書
【補正対象項目名】００２３
【補正方法】変更
【補正の内容】
【００２３】
本発明の粘着積層体からなるロール状の表面保護フィルムの巻き戻し性（巻き戻して広げるときの作業性）は、巻き戻し力で表すと、１００ｇ／２５ｍｍ以下であることが好ましい。この値の範囲内であると、ロール状のフィルムとしての形状を保ち、且つ表面保護フィルムとして使用時の巻き戻しが容易であるため、取扱が良好である。
【手続補正１７】
【補正対象書類名】明細書
【補正対象項目名】００２５
【補正方法】変更
【補正の内容】
【００２５】
芳香族ビニル化合物の結合量（重量％）
赤外分析法による６７９cm-1のフェニル基の吸収により測定した。
【手続補正１８】
【補正対象書類名】明細書
【補正対象項目名】００２６
【補正方法】変更
【補正の内容】
【００２６】
共役ジエン部分のビニル結合含量（％）
赤外分析法を用い、ハンプトン法により算出した。
水素添加率（％）
溶媒として四塩化エチレンを用い、１００ＭＨｚでの
1Ｈ―ＮＭＲスペクトルにより算出した。
水添ジエン系重合体の数平均分子量
溶媒としてトリクロロベンゼンを用い、１３５℃におけるゲルパーミエーションクロマトグラフィー（ＧＰＣ）により、ポリスチレン換算して算出した。
平均粒子径
レーザ回折式粒度分布計により測定した。
粘着力
粘着力の測定は作製した粘着積層体をＪＩＳ
Ｚ−０２３７法に従い、被着体ＳＵＳ３０４鋼板、剥離角度１８０゜、剥離速度３００ｍｍ／ｍｉｎの条件で行った。
巻き戻し力
巻き戻し力の測定は作成した粘着積層体を幅２５ｍｍのロール状に巻き直し、ＪＩＳ
Ｚ−０２３７法に従って剥離速度３００ｍｍ／ｍｉｎの条件で行った。
成形外観
粘着積層体を成形し、外観を目視評価した。
○；成形外観良好
×；成形外観が劣る
耐候促進試験
ＪＩＳ Ｚ−０２３７法に従いＳＵＳ３０４鋼鈑に作製した粘着積層体を貼り付けた後、カーボンアークを光源とするサンシャインウェザーメーターでブラックパネル温度６３℃、降雨１８ｍｉｎ／１２０ｍｉｎ、処理時間３００Ｈｒの条件で暴露した後、剥離角度１８０°、剥離速度３００ｍｍ／ｍｉｎの条件で粘着力の測定を行った。
糊残り
耐候促進試験で剥離済みの被着体表面を目視で評価した。
○；糊残り無し
×；糊残り有り
【手続補正１９】
【補正対象書類名】明細書
【補正対象項目名】００２７
【補正方法】変更
【補正の内容】
【００２７】
実施例および比較例の配合処方に用いた各成分は、以下の通りである。
Ｉ、（イ）成分
ポリエチレン （三菱化学（株）製、ＹＦ３０）
II、（ロ）成分
（ロ−１）シリカバルーン（富士シリシア化学（株）製、ＦＵＪＩ
ＢＡＬＬＯＯＮ Ｓ４５、平均粒子径：４３μｍ）
（ロ−２）架橋ポリメタクリル酸メチル真球状粒子（積水化成品工業（株）製、テクポリマーＭＢＸ４０、平均粒子径：３７μｍ）
（ロ−３）ポリウレタン系真球状機能性微粒子ポリマー（根上工業（株）製、アートパールＣ−２００、平均粒子径：２９μｍ）
（ロ−４）４−フッ化エチレン不定形微粉末（（株）喜多村製、ＫＴＬ−３５０、平均粒子径：１００μｍ）
（ロ−５）架橋ポリメタクリル酸メチル真球状粒子（積水化成品工業（株）製、テクポリマーＭＢＸ１２、平均粒子径：１０μｍ）
III、（ハ）成分
表１に示す水添ジエン系共重合体（Ｓ−１）〜（Ｓ−３）を合成した。これらの水添ジエン系共重合体のミクロ構造、数平均分子量および水素添加率を表１にまとめて示す。
【手続補正２０】
【補正対象書類名】明細書
【補正対象項目名】００２８
【補正方法】変更
【補正の内容】
【００２８】
【表１】
1999035901.tif 000001
【手続補正２１】
【補正対象書類名】明細書
【補正対象項目名】００２９
【補正方法】変更
【補正の内容】
【００２９】
IV、基材層添加剤成分
ＵＶＡ（チバ・スペシャルティ・ケミカルズ（株）製、チヌビン３２６）
ＨＡＬＳ（旭電化工業（株）製、アデカスタブＬＡ−５２）
Ｖ、粘着層添加剤成分
燐酸エステル化合物（竹本油脂（株）製、ＪＳＲ−１０５）
ＵＶＡ（チバ・スペシャルティ・ケミカルズ（株）製、チヌビン３２６）
ＨＡＬＳ（旭電化工業（株）製、アデカスタブＬＡ−５２）
【手続補正２２】
【補正対象書類名】明細書
【補正対象項目名】００３０
【補正方法】変更
【補正の内容】
【００３０】
【実施例】
実施例１〜７
上記（イ）成分と（ロ）成分および、基材層添加剤成分を表２の配合でドライブレンドした後、５０ｍｍφ押出し機により１８０℃で混練りし、ペレタイザーにてペレット化し基材層を形成する組成物とした。上記（ハ）成分と粘着層添加剤成分を表２の配合でドライブレンドした後、５０ｍｍφ押出し機により１８０℃で混練りし、ペレタイザーにてペレット化し粘着剤層を形成する組成物とした。得られた基材層および粘着剤層を形成する組成物を用いて、厚さ３０μｍの基材層と厚さ１０μｍの粘着剤層との、厚さ合計４０μｍの粘着積層体を、フィードブロック付きＴダイを備えた２層フィルムが成形可能な押出し成形機（モダンマシナリー社製、基材層用：６５ｍｍφ、表層用：５０ｍｍφ）を用いて、押出し温度２４０℃、冷却ロール温度２０℃の条件で共押出した。得られた粘着積層体について、評価を行った。その結果、得られた粘着積層体は粘着力、成形外観、耐候促進試験後の剥離性に優れ、またロール状の粘着積層体を巻き戻して広げるときの作業性が良好なものであった。評価結果を表２に示す。
【手続補正２３】
【補正対象書類名】明細書
【補正対象項目名】００３１
【補正方法】変更
【補正の内容】
【００３１】
比較例１〜３
表３に示した配合からなる厚さ３０μｍの基材層と厚さ１０μｍの粘着剤層との、厚さ合計４０μｍの粘着積層体を、実施例１〜７と同条件で作成し、評価を行った。その結果、比較例１の粘着積層体は初期粘着力、成形外観、耐候促進試験後の剥離性に優れるが、基材層に球状粒子が配合されていないため、良好な巻き戻し力が得られなかった。比較例２の粘着積層体は初期粘着力、成形外観、耐候促進試験後の剥離性に優れるが、基材層に配合されている粒子が球状粒子でないため成形外観が悪く、また、良好な巻き戻し力が得られなかった。比較例３の粘着積層体は初期粘着力、成形外観、耐候促進試験後の剥離性に優れるが、基材層に配合されている球状粒子の平均粒子径が本発明の範囲外であったため、良好な巻き戻し力が得られなかった。評価結果を表３に示す。
【手続補正２４】
【補正対象書類名】明細書
【補正対象項目名】００３４
【補正方法】変更
【補正の内容】
【００３４】
【発明の効果】
本発明の粘着積層体は、押出成形による製造が可能で、耐候性、成形外観に優れ、適度な粘着力を有し剥離性が良好であり、かつロール状にしたものを巻き戻して広げるときの作業性が良好であり、鋼板、塗装鋼板、化粧鋼板、ガラス板、樹脂板等の傷付き防止に用いられる表面保護フィルム、粘着テープ、粘着ラベル、粘着シート、アッセンブラリーなどに利用可能であり工業的価値は大きい。